Si 를 많이 포함 하 면 강판 강도 가 과잉 으로 상승 하 여 성형 성 이 열화 하 여 , 예 를 들 면 DRD 캔 용 으로 제공 한 경우 에 , DRD 캔 성형 시 에 플랜 지부 에 주름 이 발생 하 는 형상 불량 을 초래 한다 . 따라서 , Si 의 함유량 은 0 . 05 ％ 이하 로 한다 . 또한 , 과잉 으로 Si 를 저하 시키 는 것 은 제강 비용 의 증대 를 초래 하 기 때문 에 , Si 의 함유량 은 0 . 004 ％ 이상 으로 하 는 것 이 바람직 하 다 . 보다 바람직 하 게 는 , 0 . 01 ％ 이상 0 . 03 ％ 이하 이 다 .